(57)【要約】【課題】量産効率の良いチップＬＥＤとその製造方法を提案する。【解決手段】スルーホールを有するガラスエポキシ基板上にＬＥＤチップをボンディングし、樹脂封止後、ダイシングして個々のＬＥＤに分割して製造される直方体形状のチップＬＥＤ。ＬＥＤチップが搭載される側の表面におけるスルーホールの開口部が閉鎖部材によって塞がれている状態で樹脂封止が行われ、スルーホールの基板半田付け電極となる面が外部に露出している。樹脂封止は、シリコーン樹脂シートを用い、当該シリコーン樹脂シートを加熱、硬化させて行われ、当該シリコーン樹脂シートが加熱、硬化されてなる樹脂部の少なくともＬＥＤチップに接触する部分がリコーン系樹脂である。ガラスエポキシ基板上に形成されている封止構造が前記樹脂部を含んだ２層以上の構造からなり、前記封止構造の上部側の面が、前記チップＬＥＤの前記直方体形状の一面である上部側の面を形成している。【選択図】図６
2014216642.tif 000002
【特許請求の範囲】
【請求項１】
複数のスルーホールが所定の配列状態で形成されているガラスエポキシ基板上にＬＥＤチップをボンディングし、樹脂封止後、前記スルーホールの部分をダイシングして個々のＬＥＤに分割して製造される直方体形状のチップＬＥＤであって、
前記ガラスエポキシ基板の前記ＬＥＤチップが搭載される側の表面における前記スルーホールの開口部が閉鎖部材によって塞がれている状態で前記樹脂封止が行われることにより前記スルーホールの基板半田付け電極となる面が外部に露出していると共に、
前記樹脂封止は、シリコーン樹脂シートを用い、当該シリコーン樹脂シートを加熱、硬化させて行われ、当該シリコーン樹脂シートが加熱、硬化されてなる樹脂部の少なくとも前記ＬＥＤチップに接触する部分がリコーン系樹脂であって、
前記ガラスエポキシ基板上に形成されている封止構造が前記樹脂部を含んだ２層以上の構造からなり、
前記封止構造の上部側の面が、前記チップＬＥＤの前記直方体形状の一面である上部側の面を形成している
チップＬＥＤ。
【請求項２】
前記樹脂部は２層以上の層からなる樹脂層部であって、前記ＬＥＤチップに近い層が蛍光体を含む層で、その上に蛍光体を含まない層が存在している、あるいは、前記ＬＥＤチップに近い層が蛍光体を含まない層で、その上に蛍光体を含む層が存在している
ことを特徴とする請求項１記載のチップＬＥＤ。
【請求項３】
前記樹脂部は２層以上の層からなる樹脂層部であって、前記ＬＥＤチップに近い層が黄色または緑色の蛍光体を含む層で、その上に、赤色の蛍光体を含む層が存在している
ことを特徴とする請求項１記載のチップＬＥＤ。
【請求項４】
前記樹脂部は２層以上の層からなる樹脂層部であって、前記ＬＥＤチップに近い層がジメチルシリコーン樹脂からなる層で、その上に、フェニル系シリコーン樹脂からなる層、または変性シリコーン樹脂からなる層が存在している
ことを特徴とする請求項１記載のチップＬＥＤ。
【請求項５】
前記封止構造は、前記樹脂部と、前記樹脂部の上に形成されている、前記シリコーン系樹脂とは組成が異なるフィルムからなるフィルム層とを含む
ことを特徴とする請求項１乃至４のいずれか一項記載のチップＬＥＤ。
【請求項６】
前記フィルム層が、ポリエステル（ＰＥＴ）、トリアセチルセルロース（ＴＡＣ）、ポリビニルアルコール（ＰＶＡ）、ポリエチレン、ポリスチレン、ポリエチレン、ポリプロピレン、ポリ塩化ビニル、硝酸セルロース、ポリカーボネート、ポリメチルメタアクレートの中のいずれかからなる単層、または前記の中のいずれかからなる層が複数積層されてなる
ことを特徴とする請求項５記載のチップＬＥＤ。
【請求項７】
複数層存在する前記フィルム層の中に、遮光物質が含有されているフィルム層が存在する
ことを特徴とする請求項６記載のチップＬＥＤ。
【請求項８】
複数層存在する前記フィルム層の中に、
偏光板層、
輝度上昇フィルム層と偏光板層とを組み合わせた層、
光拡散層と輝度上昇フィルム層と偏光板層とを組み合わせた層
のいずれかが存在する
ことを特徴とする請求項６記載のチップＬＥＤ。
【請求項９】
複数層存在する前記フィルム層の中で、前記ＬＥＤチップに近い層は、４３０ｎｍ以下の近紫外および紫外線を吸収する紫外線吸収剤が添加されている層
であることを特徴とする請求項６記載のチップＬＥＤ。
【請求項１０】
複数層存在する前記フィルム層の中に、光拡散層が含まれている
ことを特徴とする請求項６乃至請求項９のいずれか一項記載のチップＬＥＤ。
【発明の詳細な説明】
【技術分野】
【０００１】
本発明は発光ダイオード（ＬＥＤ）に関するものであり、特に、樹脂シートを用いたチップＬＥＤの構造と製法に関するものである。
【背景技術】
【０００２】
青色発光素子と黄色の蛍光体を利用して白色ＬＥＤを作ることは、ごく一般的に行われている白色ＬＥＤの製造方法である。
【０００３】
しかし、最も量産効率がよく、安価に生産できるプリント基板上に組み立てるＬＥＤ（以後、チップＬＥＤと呼ぶ）には、この製造方法はほとんど用いられていない。
【０００４】
チップＬＥＤは、一般的にエポキシ樹脂のトランスファーモールドという方法で樹脂封止されている。しかし、エポキシ樹脂は青色発光の短波長の光と熱や湿気が加わることにより変色し、ＬＥＤの光出力が劣化する問題がある。そこで、白色チップＬＥＤにエポキシ樹脂はあまり使用されていない。樹脂が少し変色すると短波長の吸収が大きくなり、加速度的に変色が進行し、光出力が大幅に低下する。樹脂変色の度合いは青色発光強度と温度に依存し、発光強度が強く、温度が高いチップ表面から変色する。
【０００５】
一方、シリコーン樹脂は短波長に強く、変色を起こし難い樹脂として、白色ＬＥＤに最も使用されている。しかし、シリコーン樹脂は柔らかく、ガス透過率が高いという欠点がある。これを補うため、フェニルシリコーン樹脂や変性シリコーン樹脂も白色ＬＥＤによく使用されている。
【０００６】
シリコーン樹脂組成物からなるトランスファーモールド樹脂に関する提案もあるが（特許文献１）、価格が高い等で、チップＬＥＤにはほとんど使われていない。
【先行技術文献】
【特許文献】
【０００７】
【特許文献１】特開２００７−３３２２５９号公報
【特許文献２】特開昭６２−１１２３３３号公報
【特許文献３】特開２０１３−２３６０３号公報
【特許文献４】特開２０１１−２１９５９７号公報
【特許文献５】特開２００９−９９７８４号公報
【特許文献６】特開平１１−２５１７０４号公報
【特許文献７】特開２００４−１８６３７２号公報
【特許文献８】特開２００９−２０６２９７号公報
【特許文献９】特開平１０−２４２５１３号公報
【特許文献１０】特開平１１−８７７８４号公報
【特許文献１１】特開２００８−２５２１１９号公報
【特許文献１２】特開２００５−２５１８１６号公報
【特許文献１３】特開２０００−４０５１号公報
【非特許文献】
【０００８】
【非特許文献１】日東電工株式会社「ＬＥＤ用「加熱硬化性耐熱封止シート」を新規開発−ニュース（２０１３．０２．１５）http://www.nitto.co.jp/dpage/484.html
【非特許文献２】日経エレクトロニクス2007/4/9  32〜33ページ  「液晶テレビ低電力化のキーデバイス環境負荷低減に貢献する輝度上昇フィルム」
【発明の概要】
【発明が解決しようとする課題】
【０００９】
この発明は、量産効率の良いチップＬＥＤとその製造方法を提案することを目的にしている。
【課題を解決するための手段】
【００１０】
本願発明は、
複数のスルーホールが所定の配列状態で形成されているガラスエポキシ基板上にＬＥＤチップをボンディングし、樹脂封止後、前記スルーホールの部分をダイシングして個々のＬＥＤに分割して製造される直方体形状のチップＬＥＤであって、
前記ガラスエポキシ基板の前記ＬＥＤチップが搭載される側の表面における前記スルーホールの開口部が閉鎖部材によって塞がれている状態で前記樹脂封止が行われることにより前記スルーホールの基板半田付け電極となる面が外部に露出していると共に、
前記樹脂封止は、シリコーン樹脂シートを用い、当該シリコーン樹脂シートを加熱、硬化させて行われ、当該シリコーン樹脂シートが加熱、硬化されてなる樹脂部の少なくとも前記ＬＥＤチップに接触する部分がリコーン系樹脂であって、
前記ガラスエポキシ基板上に形成されている封止構造が前記樹脂部を含んだ２層以上の構造からなり、
前記封止構造の上部側の面が、前記チップＬＥＤの前記直方体形状の一面である上部側の面を形成している
チップＬＥＤ
である。
【発明の効果】
【００１１】
この発明によれば、量産効率の良いチップＬＥＤとその製造方法を提供することができる。
【図面の簡単な説明】
【００１２】
【図１】本発明に使用する樹脂シートの一例の概略図。
【図２】ガラスエポキシ基板にＬＥＤチップをボンディングした状態の概略図。
【図３】図２図示のようにガラスエポキシ基板にボンディングされているＬＥＤチップが図1図示の樹脂シートを用いて樹脂封止された状態を表す概略図。
【図４】図３図示のように樹脂封止されたものをダイシングして、個別のＬＥＤに分割した状態の概略図。
【図５】ＬＥＤチップをボンディング済みの量産基板に樹脂シートを載せて樹脂封止した状態の平面視での全体概略図。
【図６】本発明のチップＬＥＤの一実施例の斜視模式図。
【図７】本発明の他のチップＬＥＤの実施例を表すものであって、（ａ）は側面図、（ｂ）は平面図。
【図８】本発明の更に他のチップＬＥＤの実施例を表す側面図。
【図９】本発明において、遮光材を入れたフィルムを使用した一実施例の断面図
【図１０】本発明の偏光発光ＬＥＤの一実施例の断面図
【図１１】本発明において、紫外線吸収剤を入れたフィルムを配した一実施例の断面図
【発明を実施するための形態】
【００１３】
以下、添付図面を参照して本願発明の実施形態について説明する。
【００１４】
本願発明が提案するチップＬＥＤは、複数のスルーホールが所定の配列状態で形成されているガラスエポキシ基板上にＬＥＤチップをボンディングし、樹脂封止後、前記スルーホールの部分をダイシングして個々のＬＥＤに分割して製造される直方体形状のチップＬＥＤである。
【００１５】
このようなチップＬＥＤの製造方法はスタンレー電気株式会社によって提唱された方法（特許文献２）であり、大量生産に適しており、安価で小型化が容易な構造を呈している。今日、チップＬＥＤは、生産量が最も多いＬＥＤの種類になっている。
【００１６】
本発明のチップＬＥＤは、前記ガラスエポキシ基板の前記ＬＥＤチップが搭載される側の表面における前記スルーホールの開口部が閉鎖部材によって塞がれている状態で前記樹脂封止が行われるものである。これにより、前記スルーホールの基板半田付け電極となる面が外部に露出している構造になっている。
【００１７】
また、本発明のチップＬＥＤにおいて、前記樹脂封止は、シリコーン樹脂シートを用い、当該シリコーン樹脂シートを加熱、硬化させて行われる。そして、前記ガラスエポキシ基板上に形成されている封止構造は、前記シリコーン樹脂シートが加熱、硬化されてなる樹脂部を含んだ２層以上の構造になっている。
【００１８】
樹脂封止に使用するシリコーン樹脂シートは、従来から公知である（例えば、特許文献３、４、５、非特許文献１）。
【００１９】
本発明では、前記のようにシリコーン樹脂シートを用いて樹脂封止を行うことにより、ガラスエポキシ基板８上にダイボンド、ワイヤボンドによりＬＥＤチップ４がボンディングされているときに、シリコーン樹脂シートによってワイヤ５を押しつぶすことなく、ＬＥＤチップ４全体を覆い、封止できる（図６、図７）。
【００２０】
本発明のチップＬＥＤでは、シリコーン樹脂シートを用いて樹脂封止が行われていることから、ガラスエポキシ基板上に形成される封止構造が均一な厚みで形成される。そして、均一な厚みで形成される封止構造の上部側の面が、本発明のチップＬＥＤの直方体形状の一面である上部側の面を形成する構造になっている。
【００２１】
従来の、例えば、液状樹脂による樹脂封止の場合、樹脂の表面張力などによって、中央部の樹脂が薄くなり、端の樹脂が厚くなるため、ＬＥＤの厚みにバラツキが生じる欠点があった。このため、ガラスエポキシ基板上に形成される封止構造を均一な厚みに形成することは難しかった。すなわち、ガラスエポキシ基板上に均一な厚みで封止構造を形成し、当該封止構造によって、均一な厚みで形成される直方体形状のチップＬＥＤの一面（上部側の面）が形成されているチップＬＥＤを低コストで量産することは難しかった。
【００２２】
これに対して、本発明のチップＬＥＤでは、ガラスエポキシ基板上に形成される封止構造が均一な厚みで形成される。そして、均一な厚みで形成される封止構造の上部側の面が、均一な厚みで形成される本発明のチップＬＥＤの直方体形状の一面である上部側の面を形成する構造になる。すなわち、ガラスエポキシ基板上に形成される封止構造の上部側の面が、直方体形状のチップＬＥＤの上部側の面を兼ねている構造になっている。
【００２３】
図１は、本発明に使用する樹脂シートの一例の概略図である。図１図示のように、プラスチックフィルム1の上に、シリコーン樹脂２を、半硬化状（Ｂステージ）のゲル状で、シート状にしたものを使用できる。シリコーン樹脂２を、半硬化状（Ｂステージ）のゲル状で、プラスチックフィルム1の上にシート状に形成するには、キャスティングやロールコーティングなどの方法を用いる。こうして、シリコーン樹脂２をプラスチックフィルム1の上に所定の膜厚に塗布し、加熱、乾燥して形成する。
【００２４】
図１図示の樹脂シートは、図１中の上下両面がプラスチックフィルム１と３で挟まれた構造になっている。プラスチックフィルムの一方である上側のプラスチックフィルム３は離形フィルムとして、剥がして使用し、ＬＥＤチップを封止後、もう一方のプラスチックフィルム1を剥がすか、あるいはシリコーン樹脂２の硬化後も残してもよい。
【００２５】
このように、本発明のチップＬＥＤでは、樹脂封止にシリコーン樹脂シートを利用することに特徴がある。シリコーン樹脂シートは、ロール状、短冊状、ラベル状で使用することができる。
【００２６】
本発明のチップＬＥＤでは、シリコーン樹脂シートが加熱、硬化されてなる樹脂部の少なくとも前記ＬＥＤチップに接触する部分がシリコーン系樹脂からなる構造になっている。これにより、エポキシ樹脂で樹脂封止を行った場合に生じる、樹脂の変色、出力劣化という問題が生じるおそれは無くなる。
【００２７】
すなわち、この発明によれば、短波長の発光ＬＥＤの樹脂変色による光度劣化を減少させ、ＬＥＤの信頼性を大幅に向上させることができる。
【００２８】
ここで、シリコーン系樹脂としては、例えば、シリコーン樹脂、フェニルシリコーン樹脂、変性シリコーン樹脂を例示することができ、本願発明では、これらを総称して、シリコーン系樹脂としている。
【００２９】
上述したように、本発明において、封止樹脂は、シリコーン樹脂で半硬化のＢステージのゲル状樹脂を用いている。
【００３０】
必要に応じて、シリコーン樹脂中にあらかじめ蛍光体、あるは光拡散材などを混ぜたものをＢステージ（半硬化）のゲル状にしたものを用いることもできる。
【００３１】
シリコーン樹脂は短波長の光に強いという特徴がある一方、樹脂硬化後、エポキシ樹脂に比べガス透過率が高く、柔らかいという弱点を有する。
【００３２】
ガス透過率が高いとＬＥＤに銀ペーストや銀メッキ等の銀材料を使用すると硫黄を含むガスと銀が反応し硫化銀が形成され黒化する。
【００３３】
黒化するとＬＥＤ光度が低下し問題となる。また樹脂が柔らかいとＬＥＤを回路基板に搭載するときの機械的ストレスでワイヤが変形し、不良に至る問題が発生する。
【００３４】
これらの問題点を改善したものとして、シリコーン樹脂の代わりに、フェニルシリコーン樹脂や変性シリコーン樹脂を使用することも可能である。フェニルシリコーン樹脂や変性シリコーン樹脂はガス透過率を下げ、硬度を増加させたもので、樹脂メーカから提供されている市販のものを採用できる。
【００３５】
本発明のチップＬＥＤの製造は次のように行われる。
【００３６】
複数のスルーホールが所定の配列状態で形成されているガラスエポキシ基板８上にＬＥＤチップ４をダイボンド、ワイヤボンドによりボンディングする（図２）。
【００３７】
その後、図１に例示したシリコーン樹脂シートの上側のプラスチックフィルム３を剥がし、シリコーン樹脂シートを乗せる。ここで、適度のプレスと真空と温度をかけることにより樹脂封止し、恒温槽に入れてシリコーン樹脂を硬化させる（図３）。
【００３８】
その後、図４に示す如く、スルーホールの部分をダイシングして個々のＬＥＤに分割して、図６、図７に示す本発明のチップＬＥＤが完成する。
【００３９】
このようにして製造される本発明のチップＬＥＤでは、樹脂封止されたガラスエポキシ基板８がダイシングされるとき、シリコーン樹脂シートが加熱、硬化されてなる樹脂部を含んだ封止構造９（図３、図４）が、ガラスエポキシ基板８と共にダイシングされる。
【００４０】
そこで、本発明のチップＬＥＤでは、図６、図７において符号９で示されている、ガラスエポキシ基板８上に形成される封止構造の上部側の面が、チップＬＥＤの直方体形状の一面である上部側の面を形成する構造になる（図６、図７）。すなわち、ガラスエポキシ基板８上に形成される封止構造９の上部側の面が、直方体形状のチップＬＥＤの上部側の面を兼ねている構造になっている（図６、図７）。
【００４１】
本発明では、前述したようにシリコーン樹脂シートを用いて樹脂封止を行うが、シリコーン樹脂は、硬化後の応力が小さい。このため、従来の、トランスファーモールドによりＬＥＤを製造する場合に比較して、基板の反りが小さくなる。すなわち、本発明のチップＬＥＤを製造する方法によれば、シリコーン樹脂シートを用いて樹脂封止を行うことにより、基板の反りを、エポキシ樹脂のトランスファーモールドによりＬＥＤを製造する場合に比較して１／１０以下に小さくすることができる。これによって、本発明のチップＬＥＤを製造する方法によれば、大面積の樹脂封止を容易に行うことが可能になり、量産効率を上げることができる。エポキシ樹脂のトランスファーモールドの場合は基板の反りが大きく、ダイシング時は基板を強制的に平坦にする必要があった。このため、複数のスルーホールが所定の配列状態で形成されているガラスエポキシ基板のサイズや、樹脂モールド部の面積を大きくできない制限があり、量産効率を悪くしていた。
【００４２】
これに対して、本発明は、シリコーン樹脂シートを使用し、基板の反りが少なくなったため基板サイズを大きくでき、量産効果が大幅に向上した。
【００４３】
本発明のチップＬＥＤを製造する方法によれば、上述したように、ガラスエポキシ基板８のＬＥＤチップ４が搭載される側の表面におけるスルーホールの開口部が閉鎖部材７によって塞がれている状態で、シリコーン樹脂シートを用いた樹脂封止が行われる。これによって、本発明のチップＬＥＤは、スルーホールの基板半田付け電極となる面（スルーホール面６（図６））が外部に露出している構造になっている。
【００４４】
スルーホール部はチップＬＥＤの外部電極として使用され、半田付け部として重要な役割を果たしている。樹脂封止の際に、スルーホール部に樹脂が入り込んでしまうと、場合によっては樹脂が基板の裏面へ広がり、チップＬＥＤ完成品の半田付けが困難になる問題が発生する。
【００４５】
これを防ぐため、ガラスエポキシ基板のＬＥＤチップが搭載される側の表面におけるスルーホールの開口部をソルダーレジスト、等の閉鎖部材によって塞いでいる状態で樹脂封止を行うことが従来から提案されている（特許文献６、７、８）。
【００４６】
本発明のチップＬＥＤを製造する本発明の方法でも、樹脂シート用いて、ＬＥＤチップ４を封止しょうとする場合に、ワイヤボンドのワイヤ５を潰さずに封止しようとすれば、スルーホール部に樹脂が入り込んでしまうおそれがある。場合によっては樹脂が基板の裏面へ広がり、チップＬＥＤ完成品の半田付けが困難になる問題が発生する。
【００４７】
本発明の製造方法による本発明のチップＬＥＤでは、上述したように、ガラスエポキシ基板８のＬＥＤチップ４が搭載される側の表面におけるスルーホールの開口部が閉鎖部材７によって塞がれている状態で、シリコーン樹脂シートを用いた樹脂封止が行われる。すなわち、図６に示すように、スルーホール部を予めソルダーレジスト等の閉鎖部材７で蓋をして、樹脂のスルーホールへの侵入を防いでいる。そこで、スルーホール面６（図６）は樹脂の流れ込みがなく、外部に露出する構造になる。これによって、良好な半田付け電極として使用できる。
【００４８】
前記のソルダーレジストとして、感光性ソルダーレジストフィルムを利用するのが便利である。その他、スルーホールの開口部を閉鎖部材７によって塞ぐ方法として、カバーレイフィルムや銅箔パターンを残す方法も採用可能である。
【００４９】
以上説明した本発明の製造方法による本発明のチップＬＥＤでは、トランスファーモールドに必要な金型が不要になる。金型は高価で作成に時間がかかるが、本発明によれば金型は不要である。また、本発明の製造方法による本発明のチップＬＥＤでは、所望のサイズにカットしたシリコーン樹脂シートを使用すればよいので、ＬＥＤの寸法の変更が容易で、安価で、時間を掛けずに製造することが可能になる。
【００５０】
上述したように、図１図示の樹脂シートでは、上側のプラスチックフィルム３は離形フィルムとして、剥がして使用し、ＬＥＤチップを封止後、もう一方のプラスチックフィルム1を剥がすか、あるいはシリコーン樹脂２の硬化後も残す構造になっている。
【００５１】
シリコーン樹脂２の硬化後も残すプラスチックフィルムは、図８〜図１１において符号１１で示すフィルム層となる。
【００５２】
チップＬＥＤの表面に、図８、等において符号１１で示すフィルム層が存在していれば、シリコーン樹脂の弱点である硬度やガス透過率が高い問題を改善できる。
【００５３】
シリコーン樹脂２の硬化後も残るプラスチックフィルムとして選択できるプラスチック材は多種多様であり、果たしたい役割に応じて選択すればよい。
【００５４】
例えば、フィルム層を形成するプラスチックフィルム材として好ましい特徴は、（１）透明で光透過率がよいこと、（２）硬度があること、（３）耐候性がよい、すなわち紫外線に強いこと、（４）ガス透過率が小さいこと、（５）耐熱性が良いこと、などがある。
【００５５】
また、フィルム層に持たせたい性能としては、（１）硬度を持たせる、（２）ガス透過率を低くする、（３）光透過率をカットする、（４）光拡散をする、（５）偏光特性を持たす、（６）紫外線カットをする、等、が例示される。
【００５６】
そこで、例えば、ポリエステル（ＰＥＴ）、トリアセチルセルロース（ＴＡＣ）、ポリビニルアルコール（ＰＶＡ）、ポリエチレン（ＰＥ）、ポリスチレン（ＰＳ）、ポリプロピレン（ＰＰ）、ポリ塩化ビニル（ＰＶＣ）、硝酸セルロース（ＣＡ）、ポリカーボネート（ＰＣ）、ポリメチルメタクリレート（ＰＭＭＡ）等に限らず、様々なプラスチックフィルム材が使用可能である。
【００５７】
なお、上述した観点からアクリル系フィルム材（ＰＭＭＡ）およびＰＥＴフィルム材等が好ましい。
【００５８】
また、材質が異なる複合フィルムを使うことにより、個々の材料の欠点を補うことも可能である。
【００５９】
いずれかの単層あるは多層、またはこれらの層の組み合わせを採用することができる。
【００６０】
どのような材料を使用するかは、持たせたい性能によって決めればよい。
【００６１】
上述した種々の素材からなる単層、または多層、あるいは異なる材質をラミネートした複合フィルムでもよい。
【００６２】
フィルム厚は１０μｍ〜５００μｍと特に制限はないが、多層する場合も考慮して、一層あたり１０μｍ〜５０μｍのものを使うのが良い。
【００６３】
本発明のチップＬＥＤにおいて、図７〜図１１において符号１０で示す、シリコーン樹脂シートが加熱、硬化されてなる樹脂部の構造としては、以下に例示する種々の構造を採用することができる。
【００６４】
樹脂部が２層以上の層からなる樹脂層部であって、前記ＬＥＤチップに近い層が蛍光体を含む層で、その上に蛍光体を含まない層が存在している、あるいは、前記ＬＥＤチップに近い層が蛍光体を含まない層で、その上に蛍光体を含む層が存在している構造。
【００６５】
樹脂部が２層以上の層からなる樹脂層部であって、前記ＬＥＤチップに近い層が黄色または緑色の蛍光体を含む層で、その上に、赤色の蛍光体を含む層が存在している構造。
【００６６】
樹脂部が２層以上の層からなる樹脂層部であって、前記ＬＥＤチップに近い層がジメチルシリコーン樹脂からなる層で、その上に、フェニル系シリコーン樹脂からなる層、または変性シリコーン樹脂からなる層が存在している構造。
【００６７】
図７〜図１１において符号１０で示す、シリコーン樹脂シートが加熱、硬化されてなる樹脂部の構造として、シリコーン系の単層構造のものや多層構造のものを採用することができる。また、蛍光体を含むもの、蛍光体を含まないもの、光拡散材を含むもの、光拡散材を含まないもの、等、を採用することができる。
【００６８】
前記において、蛍光体としては、黄色、緑色、赤色、等を採用することができる。
【００６９】
これらは、単層で、または多層構造で使用することができる。
【００７０】
また、シリコーン系樹脂から蛍光体を含む層までの様々な層の組み合わせた多層ものを含めて採用することができ、必要に応じて選択する。
【００７１】
本発明のチップＬＥＤにおいて、ガラスエポキシ基板８上に形成される封止構造９は、前記シリコーン樹脂シートが加熱、硬化されてなる樹脂部と、当該樹脂部の上に形成されている、前記シリコーン系樹脂とは組成が異なるフィルムからなるフィルム層とを含む構造にすることができる。このフィルム層は、例えば、上述したように、図１図示の樹脂シートにおけるシリコーン樹脂２の硬化後も残るプラスチックフィルム１によって形成されるフィルム層である。
【００７２】
この場合、図８、等において符号１１で示されている上側の層（２層目）となるフィルム層は、上述したように、ポリエステル（ＰＥＴ）、トリアセチルセルロース（ＴＡＣ）、ポリビニルアルコール（ＰＶＡ）、ポリエチレン、ポリスチレン、ポリエチレン、ポリプロピレン、ポリ塩化ビニル、硝酸セルロース、ポリカーボネート、ポリメチルメタアクレートの中のいずれかからなる単層、または前記の中のいずれかからなる層が複数積層されてなる構造にすることができる。
【００７３】
前述した種々の材質のそれぞれからなる単層、または多層、あるいはそれらの組み合わせた層にするものである。
【００７４】
また、前述したように、フィルム層を備えている構造の場合、複数層存在する前記フィルム層の中に、遮光物質が含有されているフィルム層が存在する構造にすることができる。
【００７５】
すなわち、符号１１で示される上側の層（２層目）となるフィルム層（図９、図１０、図１１）中に、図９に示すごとく予めカーボンブラック等の光の一部をカットする物質（遮光物質）を含有させる構造にすることができる。この遮光物質が含有されているフィルム層の数を増やすことにより、光のカット量を容易に調整できるようにすることができる。
【００７６】
更に、前述したように、フィルム層を備えている構造の場合、複数層存在する前記フィルム層の中に、
偏光板層、
輝度上昇フィルム層と偏光板層とを組み合わせた層、
光拡散層と輝度上昇フィルム層と偏光板層とを組み合わせた層
のいずれかが存在する
構造にすることができる。
【００７７】
あるいは、複数層存在する前記フィルム層の中で、前記ＬＥＤチップに近い層は、４３０ｎｍ以下の近紫外および紫外線を吸収する紫外線吸収剤が添加されている層になっている構造にすることができる。
【００７８】
また、複数層存在する前記フィルム層の中に、光拡散層が含まれている構造にすることもできる。
【００７９】
図９は、符号１１で示す上側の層（２層目）となるフィルム層に、所望の光量をカットできるフィルム１２が含まれている例を説明するものである。所望の光量をカットできるフィルム１２は、例えば、カーボンブラック、等の光量をカットする物質を入れたフィルムである。光量をカットする物質（遮光物質）の含有量を調製することにより、例えば、光量を５％カットするフィルム、光量を１０％カットするフィルムなどを何層か組み合わせてラミネートすることにより、光量を５％カットする多層（積層）フィルム、光量を１０％カットする多層（積層）フィルム、光量を１４．５％カットする多層（積層）フィルムとすることができる。
【００８０】
明るさを抑えて使用する車載用等のＬＥＤに最適である。またカットする光量が事前に分かっているので、異なる光度のＬＥＤチップでもカット量により光度を調整し、所望の光度のＬＥＤを作ることができ、生産効率が良くなる。
【００８１】
また、カーボンブラックを使用した場合はフィルムの表面電気抵抗が下がり、ＬＥＤの静電気によるダメージや工程での静電気による付着等のトラブルを改善できる。
【００８２】
図１０は、符号１１で示す上側の層（２層目）となるフィルム層に、偏光板層１６が含まれている例を説明するものである。このようにすることによって、本発明のチップＬＥＤを、偏光光を発光する偏光ＬＥＤにすることができる。
【００８３】
偏光ＬＥＤを液晶バックライトの光源として使用したとき、液晶側は偏光板２枚の組み合わせか、場合によっては液晶側の偏光板を１枚減らすことも可能になる。
【００８４】
図１０では、偏光板層１６と、光拡散層１４と、輝度上昇フィルム層１５とがラミネートされているフィルム層になっている。
【００８５】
拡散層１４はＬＥＤチップ４からの発光のＬＥＤ表面光度分布をできるだけ均一にするためのものである。
【００８６】
輝度上昇フィルム層１５は、下記参考文献に示す如く必要なＰ波を透過しＳ波を反射させるものである。反射したＳ波は拡散層１４で乱反射し、一部がＰ波となり透過し、Ｓ波が反射し、また拡散層１４で乱反射し、Ｐ波が生成されるリサイクルがＬＥＤ内で繰り返され、非常に効率の良い偏光ＬＥＤとすることができる。なお、輝度上昇フィルム層１５によりＰ波を透過、Ｓ波を反射して前述したようにリサイクルが行われるメカニズムは公知である（参考文献：非特許文献２）。
【００８７】
輝度上昇フィルム層１５の基本はBrewster角を利用したものである。
【００８８】
図１０図示のような構造のチップＬＥＤの場合、完成したＬＥＤの偏光方向は偏光板の偏光方向で、張り合わせ方により、所望の方向にできる。
【００８９】
偏光ＬＥＤは液晶バックライトの光源のみでなく、様々な色の偏光ＬＥＤは産業分野や医療分野の分析装置や検査装置に応用できる。
【００９０】
図１１は、符号１１で示す上側の層（２層目）となるフィルム層に、紫外線を吸収する紫外線吸収剤が添加されているフィルム層１７が含まれている例を説明するものである。
【００９１】
以上説明した種々の構造のフィルム層は、図１図示のシリコーン樹脂シートを準備する際、図１において上側にシリコーン樹脂２が層着されるプラスチックフィルム1の構造を、以上で説明した種々の構造のフィルム層にしておくことによって実現できる。
【００９２】
なお、シリコーン樹脂、フェニルシリコーン樹脂、変性シリコーン樹脂などのシリコーン系樹脂が、樹脂封止工程において加熱、硬化して形成された樹脂部１０と、符号１１で示す上側の層（２層目）となるフィルム層との接着強度が十分でない場合は、図９、図１０図示のように、接触する面をプライマー処理するか、接着剤層１８等を介在させることにより接着強度を強化することができる。
【００９３】
接着剤層１８等を介在させる場合も、図１図示のシリコーン樹脂シートを準備する際、シリコーン樹脂２とプラスチックフィルム1との間にこのような構造を準備すればよい。
【００９４】
以上説明したように、本発明によれば、多様な樹脂シートの特徴を生かした構造を有するチップＬＥＤとその製造方法を提供することができる。
【００９５】
上述した本発明のチップＬＥＤに採用される樹脂部の構造によれば、蛍光体を含む樹脂層の厚みを２層、３層と層を増やすことにより、青色発光と蛍光体の蛍光との混色の微調整ができるようになる。
【００９６】
また、蛍光体を含む樹脂層を、異なる蛍光色の層を２層、３層と組み合わせることにより、様々な発光色のＬＥＤを実現できるようになる。
【００９７】
更に、樹脂部とフィルム層とが積層されている構造を採用し、当該プラスチックフィルム層にカーボングラファイト等の遮光材を含ませることにより、発光出力を一定量カットし、所望の明るさのＬＥＤ得ることが可能になる。
【００９８】
また、フィルム層に偏光フィルム層が含まれている構造を採用することにより、偏光発光を可能にしたＬＥＤを実現できる。
【００９９】
以下、添付図面を参照して本発明の好ましい実施例を説明する。
【実施例１】
【０１００】
本願発明のチップＬＥＤは、従来公知のように、複数のスルーホールが所定の配列状態で形成されているガラスエポキシ基板８上に、ＬＥＤチップ４をボンディングし、樹脂封止後、スルーホールの部分をダイシングして個々のＬＥＤに分割して製造される直方体形状のチップＬＥＤである。
【０１０１】
ここで、本願発明のチップＬＥＤでは、ガラスエポキシ基板８のＬＥＤチップ４が搭載される側の表面におけるスルーホールの開口部を閉鎖部材によって塞いでいる状態で樹脂封止することにより、スルーホールの基板半田付け電極となる面６が外部に露出している構造になっている。
【０１０２】
また、本願発明のチップＬＥＤでは、樹脂封止が、図１に例示するシリコーン樹脂シートを用い、当該シリコーン樹脂シートを加熱、硬化させて行われている。
【０１０３】
そして、前記シリコーン樹脂シートが加熱、硬化されてなる樹脂部の少なくともＬＥＤチップ４に接触する部分がシリコーン系樹脂からなり、ガラスエポキシ基板８上に形成されている封止構造９（図６、図７）が前記樹脂部を含んだ２層以上の構造になっている。
【０１０４】
更に、本発明のチップＬＥＤでは、図６、図７において符号９で示されている、ガラスエポキシ基板８上に形成される封止構造が均一な厚みで形成される。そして、均一な厚みで形成される封止構造９の上部側の面が、チップＬＥＤの直方体形状の一面である上部側の面を形成する構造になっている。すなわち、均一な厚みで形成される封止構造９の上部側の面が、均一な厚みで形成される本発明のチップＬＥＤの直方体形状の一面である上部側の面を形成する構造になっている。こうして、ガラスエポキシ基板８上に形成される封止構造９の上部側の面が、直方体形状のチップＬＥＤの上部側の面を兼ねている構造のチップＬＥＤになっている（図６、図７）。
【０１０５】
この実施例では、本発明のチップＬＥＤの製造方法および、本発明のチップＬＥＤにおける上述した本発明の特徴的な部分を中心にして説明する。
【０１０６】
チップＬＥＤの標準的なサイズとして１６０８タイプと２０１２タイプがある。この実施例では２０１２タイプのものを採用した。
【０１０７】
２０１２タイプとはサイズが、縦横１．２５ｍｍ×２．０ｍｍのものである。
【０１０８】
図６は、この実施例で製造した本発明のチップＬＥＤの斜視模式図である。
【０１０９】
図６図示の実施形態は、ＬＥＤチップを１個搭載した例なので、電極となるスルーホールは一対であるが、搭載するＬＥＤチップの数が増えれば当然スルーホールの数も増える。
【０１１０】
図５は、図６図示の本発明のＬＥＤチップを製造する本発明の工程において、ＬＥＤチップをボンディング済みの量産基板に樹脂シートを載せて樹脂封止した状態の平面視での全体概略図である。図５では、４８００個（６０個×８０個）取りの基板２０になっている。
【０１１１】
この実施例では、ダイシング時のブレードの幅が約５０μｍで、ＬＥＤ搭載部分２１のサイズは縦１．３０×６０＝７８ｍｍ、横２．０５×８０＝１６４ｍｍ、樹脂シート２２のサイズは８２ｍｍ×１６８ｍｍ、基板サイズは８６ｍｍ×１７２ｍｍになっている。
【０１１２】
図６に符号２３で示されているサイズが、製造される本発明のチップＬＥＤのサイズになる。
【０１１３】
なお、基板２０のサイズは、製造するチップＬＥＤのサイズ、取り数等により、当然変更される。
【０１１４】
図２は、ガラスエポキシ基板８にＬＥＤチップ４をダイボンド、ワイヤボンドによりボンディングした状態の概略図である。ＬＥＤチップ４としては青色発光チップを用い、ワイヤボンドは金線により行った。
【０１１５】
なお、ガラスエポキシ基板８のＬＥＤチップ４が搭載される側の表面におけるスルーホールの開口部は、後述する樹脂封止の前に、閉鎖部材によって塞いでおいた。ここでは、ソルダーレジスト７によって、ガラスエポキシ基板８のＬＥＤチップ４が搭載される側の表面におけるスルーホールの開口部に蓋をしておいた。
【０１１６】
ソルダーレジスト７としては、感光性ソルダーレジストフィルムを使用した。
【０１１７】
このソルダーレジスト７は、後の樹脂封止の工程で樹脂がスルーホール部に侵入するのを防ぎ、またチップＬＥＤを半田付けするときに半田が樹脂に入り込むのを防ぐ役目を果たす。
【０１１８】
この実施例で使用した樹脂シートは、  図１に図示されているように、プラスチックフィルム1の上に、ジメチルシリコーン樹脂２を、半硬化状（Ｂステージ）のゲル状で、シート状にしたものである。図１中の上下両面がプラスチックフィルム１と３で挟まれた構造になっている。プラスチックフィルムの一方である上側のプラスチックフィルム３は離形フィルムとして、剥がして使用する。
【０１１９】
後述するように、樹脂封止工程で、ジメチルシリコーン樹脂２を加熱、硬化させて形成する樹脂部は、図６、図７図示のように、ＬＥＤチップ４とワイヤ５を覆う必要がある。そこで、図１図示の樹脂シートを調製する際、ジメチルシリコーン樹脂２の層の厚さは、ＬＥＤチップ４の厚み＋ワイヤ５の高さより大きくすることを考慮して設定した。この実施例では、青色発光チップ（ＬＥＤチップ４）の高さが約１００μｍ、金線の高さが約５０μｍであったので、ジメチルシリコーン樹脂２の層の厚さは２００μｍに設定した。
【０１２０】
図１図示の樹脂シートを、上述したＬＥＤ搭載部のサイズより大きめに、そしてガラスエポキシ基板８のサイズより小さめに切断、調製した。
【０１２１】
このように調製した樹脂シートのプラスチックフィルム３を剥がして、治具（不図示）を使って、プラスチックフィルム３が剥がされたジメチルシリコーン樹脂２の面をＬＥＤチップ４がボンディングされているガラスエポキシ基板８に合わせた。その後、減圧下で、１６０℃で５分加熱し、０．２ＭＰａで圧着させた。
【０１２２】
この後、１５０℃の恒温槽に５時間入れ、ジメチルシリコーン樹脂２を完全硬化させて、樹脂部を形成した。
【０１２３】
硬化後、ブルーシートに張り、縦と横にダイシングして、図６図示の本発明のチップＬＥＤを得た。
【０１２４】
上述した実施例では、樹脂部をジメチルシリコーン樹脂２から形成した。ジメチルシリコーンは硬化後もタック（粘着）性があり、このため、樹脂部をジメチルシリコーン樹脂２の一層のみで形成する場合には、分割したＬＥＤ同士が引っ付き、電気テストの工程やテーピング工程で問題が生じるおそれがある。また、硬化後も柔らかいので、回路基板に実装する時、マウンタのピックアンドプレイスのときワイヤが変形し断線に至る事故が生じ易い。
【０１２５】
この実施例のチップＬＥＤでは、プラスチックフィルム１（図１）を剥離不能なプラスチックフィルムとしておき、ガラスエポキシ基板８上に形成されている封止構造９を、ジメチルシリコーン樹脂２から形成されている樹脂部と、プラスチックフィルム１（図１）からなるフィルム層との２層で形成している（図３、図４）。そこで、樹脂部をジメチルシリコーン樹脂２の一層のみで形成する場合に生じるおそれがある前述した不具合は発生しない。
【０１２６】
図７図示の本発明のチップＬＥＤも、ガラスエポキシ基板８上に形成されている封止構造を、シリコーン樹脂シートにおけるシリコーン系樹脂が封止工程で加熱、硬化されてなる樹脂部を含んだ２層以上の構造にして、樹脂部をジメチルシリコーン樹脂一層で形成する際に生じる可能性がある上述した不具合の発生を防止できるものである。
【０１２７】
図７図示の本発明のチップＬＥＤでは、上述した実施例における本発明のチップＬＥＤの製造工程において、図１図示の樹脂シートで、ジメチルシリコーン樹脂２の層を、フェニルシリコーン樹脂または変性シリコーン樹脂の層と、その上に積層されるジメチルシリコーン樹脂の層という２層で形成する（不図示）。また、図７図示の例では、プラスチックフィルム１も離形フィルムとしている。この場合、上述した実施例で、樹脂封止工程において、減圧下での加熱、圧着を行う前に、プラスチックフィルム１を剥離することになる。
【０１２８】
これらの点以外は、上述した実施例と同様にして、図７図示のように、符号１０で示すジメチルシリコーン樹脂が樹脂封止工程で加熱、硬化されたことによって形成された樹脂部の層と、その上に積層される、符号１１で示す、フェニルシリコーン樹脂あるいは、変性シリコーン樹脂が樹脂封止工程で加熱、硬化されたことによって形成された樹脂部の層とからなる２層の封止構造９を、ガラスエポキシ基板８上に形成した。
【０１２９】
このような構造にすれば、フェニルシリコーン樹脂、変性シリコーン樹脂は、タック性のない、硬いものであるので、樹脂部をジメチルシリコーン樹脂一層で形成する際に生じる可能性がある上述した不具合の発生を防止できる。
【０１３０】
なお、図７では、図３、図４に例示されていたプラスチックフィルム１（図１）からなるフィルム層も含めて封止構造９を形成する構成にしていないが、プラスチックフィルム１（図１）を剥離不能なプラスチックフィルムとしておき、符号１１で示す上側の層の更に上側に、プラスチックフィルム１（図１）からなるフィルム層が積層されている封止構造にすることができる。
【０１３１】
このように、図１図示の樹脂シートで、プラスチックフィルム１を剥離不能なプラスチックフィルムとしておき、図４に符号１で示し、図７に符号１１で示した上側の２層目を、プラスチックフィルムで形成するようにしても、樹脂封止工程で加熱、硬化されたことによって形成される樹脂部をジメチルシリコーン樹脂一層で形成する際に生じる可能性がある上述した不具合の発生を防止できる。
【０１３２】
図４に符号１で示し、図７に符号１１で示した上側の２層目をプラスチックフィルムで形成する場合、プラスチックフィルムに要求される特性は、透明で、短波長に強く、硬度があるということになる。このような特性を備えているものとして、アクリル系フィルムやＰＥＴフィルム、等が適している。
【０１３３】
また、上述した特性を十分には満足できないフィルムであっても、組み合わせや処理によって上述した特性を発揮させ、使用することができる。
【０１３４】
たとえば、図１１に示すように紫外線吸収剤を含む層１７を、プラスチックフィルムからなる層の内側（ＬＥＤチップに近い側）に設けることができる。これによって、短波長によるフィルム材の劣化の問題を解決可能になる。
【０１３５】
この場合、青色発光素子はInGaNが発光層であるが、たとえ、もっと短波長のGaNの発光があったとしても、400nm〜430nmなので、400nm〜430nm以下の短波長を吸収する紫外線吸収剤使用すればよい。
【０１３６】
図９図示の本発明のチップＬＥＤは、シリコーン樹脂が樹脂封止工程で加熱、硬化されたことによって形成された符号１０で示す樹脂部の層と、その上に形成される符号１１で示される２層目をプラスチックフィルムからなるフィルム層とし、両者の間の接着力を向上させるために接着層１８を両者の間に形成した例を表すものである。
【０１３７】
なお、接着力を向上させる目的で、プライマー処理を行うこともできる。
【実施例２】
【０１３８】
図１図示の樹脂シートで、ジメチルシリコーン樹脂２の層をシリコーン系樹脂OE-6520（東レダウコーニング社製）に蛍光体NYAG-02（インテマテックス社製）を混ぜた層に変更した以外は、実施例１と同様にして本発明のチップＬＥＤを製造した。
【０１３９】
この実施例で製造したチップＬＥＤの側面図を図８に表す。
【０１４０】
図８に符号１１で示す上側の２層目は、プラスチックフィルムで形成している。
【０１４１】
図８図示のチップＬＥＤでは、シリコーン系樹脂（OE-6520）が樹脂封止工程で加熱、硬化されたことによって形成された樹脂部１０は、５つの層１０ａ、１０ｂ、１０ｃ、１０ｄ、１０ｅが積層されて形成されている。
【０１４２】
この５つの層は、それぞれ、所定の量の蛍光体（NYAG-02）を含んでいる、あるいは、含んでいない層である。
【０１４３】
これによって、ＬＥＤチップ４の発光波長のばらつきを蛍光体の量が異なる樹脂シートで抑え込むことができる。
【０１４４】
本発明では、ＬＥＤとしての発光色は、ＬＥＤチップ４の発光波長と蛍光体の量により調整している。シリコーン系樹脂に蛍光体を混ぜて一定量の蛍光体を含む樹脂シートを作る場合、かなりの量を作らないと量産効果が出ない。図８図示のように、所定の量の蛍光体（NYAG-02）を含んでいる、あるいは、含んでいない層を複数積層させているのは、この問題に対応するためである。
【０１４５】
なお、蛍光体なし層を含む場合、ＬＥＤチップ４に近い側にどちらを持ってくるかに関しては、基本はどちらでもよい。ただし、蛍光体なし層をＬＥＤチップ４に近い側に持ってきた場合、青色発光がＬＥＤ側面から漏れる。これを気にする場合は、蛍光体のある層１０ａがＬＥＤチップ４に近い側に来るようにすればよい。
【０１４６】
青色発光チップの封止樹脂中に青色発光で励起する蛍光体を利用した白色系ＬＥＤは従来から多数知られている。代表的な蛍光体として黄色に蛍光するYAG（日亜化学）、緑色はサイアロン系アロンブライト（電気化学工業）、赤色CASN（三菱化学）等があり、一般の白色や高演色の白色に使用されている。
【０１４７】
今日、市場には沢山の蛍光体があり、青色発光チップと組み合わせたＬＥＤとして、ほとんどの色を実現できるようになっている（特許文献９、１０、１１、１２、１３）。
【０１４８】
上述した所定の量の蛍光体を含んでいる、あるいは、含んでいない５つの層１０ａ、１０ｂ、１０ｃ、１０ｄ、１０ｅに採用される蛍光体が、例えば、YAGの黄色の蛍光体で、演色性の良い白色ＬＥＤを作るためには、更に1層シリコーン系樹脂にCASNの赤の蛍光体を入れた層１０ｄを追加する構造にすることもができる。この場合、樹脂層１０を、合計４層にすることができる。勿論、YAGの黄色の蛍光体の代わりに、サイアロンの緑の蛍光体を用いて、同様にCASNの赤の蛍光体と組み合わせても、高演色性の白色LEDを実現できる。
【０１４９】
また、シリカ等の拡散材を入れたい場合は、更に、蛍光体なしの層にシリカを入れた層１０ｅを増やせばよい。この場合、樹脂層１０は、合計５層になり、当然その分、ＬＥＤも厚くなる。
【０１５０】
蛍光体の量が異なる樹脂シートを作るのは、所定の量の蛍光体を含む層を何層か積み重ねて作るのが合理的である。ゲル状の樹脂中では、蛍光体は沈殿しないので、何層か重ねても特に問題とならない。
【０１５１】
実施例１で説明したように、青色発光チップ（ＬＥＤチップ４）の高さが約１００μｍ、金線の高さが約５０μｍであったので、ジメチルシリコーン樹脂２の層の厚さは２００μｍに設定した。図１図示の樹脂シートにおいて符号２で表されているシリコーン系樹脂（OE-6520）の層の厚さは２００μｍあれば十分である。
【０１５２】
含有蛍光体の量が異なる２種類の樹脂層、例えば、含有蛍光体の量５％と含有蛍光体の量３０％の層を準備すれば、合計３層として、３０％、３５％、４０％の３種類の蛍光体の量が異なる３層６００μｍの樹脂シートができる。
【０１５３】
３０％のものは蛍光体層が1層で、残り２層分は蛍光体なしの層となる。３５％のものは、蛍光体が３０％と５％の２層で残り１層が蛍光体なしの層という具合に合計３層で厚みが同じになるようにすればよい。
【０１５４】
すなわち、含有蛍光体の量３０％で３層６００μｍの樹脂シートは、含有蛍光体の量３０％の層（２００μｍ）一層と、含有蛍光体の量０％の層（２００μｍ）が二層とで形成される。
【０１５５】
含有蛍光体の量３５％で３層６００μｍの樹脂シートは、含有蛍光体の量３０％の層（２００μｍ）一層、含有蛍光体の量５％の層（２００μｍ）一層、含有蛍光体の量０％の層（２００μｍ）一層で形成される。
【０１５６】
含有蛍光体の量４０％で、３層６００μｍの樹脂シートは、含有蛍光体の量３０％の層（２００μｍ）一層、含有蛍光体の量５％の層（２００μｍ）二層で形成される。
【０１５７】
以上、添付図面を参照して本発明の実施形態、実施例を説明したが、本発明はかかる実施形態、実施例に限定されるものではなく、特許請求の範囲の記載から把握される技術的範囲において種々に変更可能である。
【符号の説明】
【０１５８】
１    プラスチックフィルム
２    シリコーン樹脂
３    プラスチックフィルム（離形フィルム）
４    ＬＥＤチップ
５    ワイヤ
６    スルーホール面
７    閉鎖部材
８    ガラスエポキシ基板
９    封止構造
１０  樹脂部の層
１１  上側の層（二層目の層）
１２  所望の光量をカットできるフィルム
１４  光拡散層
１５  輝度上昇フィルム層
１６  偏光板層
１７  紫外線を吸収する紫外線吸収剤が添加されているフィルム層
１８  接着剤層
【図１】
2014216642.tif 000003
【図２】
2014216642.tif 000004
【図３】
2014216642.tif 000005
【図４】
2014216642.tif 000006
【図５】
2014216642.tif 000007
【図６】
2014216642.tif 000008
【図７】
2014216642.tif 000009
【図８】
2014216642.tif 000010
【図９】
2014216642.tif 000011
【図１０】
2014216642.tif 000012
【図１１】
2014216642.tif 000013
【手続補正書】
【提出日】平成25年8月20日(2013.8.20)
【手続補正１】
【補正対象書類名】特許請求の範囲
【補正対象項目名】全文
【補正方法】変更
【補正の内容】
【特許請求の範囲】
【請求項１】
複数のスルーホールが所定の配列状態で形成されているガラスエポキシ基板上にＬＥＤチップをボンディングし、樹脂封止後、前記スルーホールの部分をダイシングして個々のＬＥＤに分割して製造されるチップＬＥＤであって、
当該チップＬＥＤの樹脂封止構造が二層以上の積層構造からなり、
当該二層以上の積層構造は、前記ＬＥＤチップに接触して前記ＬＥＤチップの上側に形成されているシリコーン系樹脂からなる層と、当該シリコーン系樹脂からなる層より上側に形成されている、前記シリコーン系樹脂とは組成が異なるフィルムからなるフィルム層とを含む
ことを特徴とするチップＬＥＤ。
【請求項２】
前記シリコーン系樹脂からなる層は２層以上の層からなり、前記ＬＥＤチップに近い層が蛍光体を含む層で、その上に蛍光体を含まない層が存在している、あるいは、前記ＬＥＤチップに近い層が蛍光体を含まない層で、その上に蛍光体を含む層が存在している
ことを特徴とする請求項１記載のチップＬＥＤ。
【請求項３】
前記シリコーン系樹脂からなる層は２層以上の層からなり、前記ＬＥＤチップに近い層が黄色または緑色の蛍光体を含む層で、その上に、赤色の蛍光体を含む層が存在している
ことを特徴とする請求項１記載のチップＬＥＤ。
【請求項４】
前記シリコーン系樹脂からなる層は２層以上の層からなり、前記ＬＥＤチップに近い層がジメチルシリコーン樹脂からなる層で、その上に、フェニル系シリコーン樹脂からなる層、または変性シリコーン樹脂からなる層が存在している
ことを特徴とする請求項１記載のチップＬＥＤ。
【請求項５】
前記フィルム層が、ポリエステル（ＰＥＴ）、トリアセチルセルロース（ＴＡＣ）、ポリビニルアルコール（ＰＶＡ）、ポリエチレン、ポリスチレン、ポリエチレン、ポリプロピレン、ポリ塩化ビニル、硝酸セルロース、ポリカーボネート、ポリメチルメタアクレートの中のいずれかからなる単層、または前記の中のいずれかからなる層が複数積層されてなる
ことを特徴とする請求項１乃至４のいずれか一項記載のチップＬＥＤ。
【請求項６】
複数層存在する前記フィルム層の中に、遮光物質が含有されているフィルム層が存在する
ことを特徴とする請求項５記載のチップＬＥＤ。
【請求項７】
複数層存在する前記フィルム層の中に、
偏光板層、
輝度上昇フィルム層と偏光板層とを組み合わせた層、
光拡散層と輝度上昇フィルム層と偏光板層とを組み合わせた層
のいずれかが存在する
ことを特徴とする請求項５記載のチップＬＥＤ。
【請求項８】
複数層存在する前記フィルム層の中で、前記ＬＥＤチップに近い層は、４３０ｎｍ以下の近紫外および紫外線を吸収する紫外線吸収剤が添加されている層
であることを特徴とする請求項５記載のチップＬＥＤ。
【請求項９】
複数層存在する前記フィルム層の中に、光拡散層が含まれている
ことを特徴とする請求項５乃至請求項８のいずれか一項記載のチップＬＥＤ。
【手続補正２】
【補正対象書類名】明細書
【補正対象項目名】００１０
【補正方法】変更
【補正の内容】
【００１０】
本願発明は、
複数のスルーホールが所定の配列状態で形成されているガラスエポキシ基板上にＬＥＤチップをボンディングし、樹脂封止後、前記スルーホールの部分をダイシングして個々のＬＥＤに分割して製造されるチップＬＥＤであって、
当該チップＬＥＤの樹脂封止構造が二層以上の積層構造からなり、
当該二層以上の積層構造は、前記ＬＥＤチップに接触して前記ＬＥＤチップの上側に形成されているシリコーン系樹脂からなる層と、当該シリコーン系樹脂からなる層より上側に形成されている、前記シリコーン系樹脂とは組成が異なるフィルムからなるフィルム層とを含む
ことを特徴とするチップＬＥＤ
である。
【手続補正書】
【提出日】平成25年12月10日(2013.12.10)
【手続補正１】
【補正対象書類名】特許請求の範囲
【補正対象項目名】全文
【補正方法】変更
【補正の内容】
【特許請求の範囲】
【請求項１】
複数のスルーホールが所定の配列状態で形成されているガラスエポキシ基板上にＬＥＤチップをボンディングし、樹脂封止後、前記スルーホールの部分をダイシングして個々のＬＥＤに分割して製造される直方体形状のチップＬＥＤであって、
当該チップＬＥＤの樹脂封止構造が二層以上の積層構造からなり、
当該二層以上の積層構造は、前記ＬＥＤチップに接触して前記ＬＥＤチップの上側に形成されているシリコーン系樹脂からなる層と、当該シリコーン系樹脂からなる層より上側に形成されている、前記シリコーン系樹脂とは組成が異なるフィルムからなるフィルム層とを含み、
前記フィルム層が、ポリエステル（ＰＥＴ）、トリアセチルセルロース（ＴＡＣ）、ポリビニルアルコール（ＰＶＡ）、ポリエチレン、ポリスチレン、ポリエチレン、ポリプロピレン、ポリ塩化ビニル、硝酸セルロース、ポリカーボネート、ポリメチルメタアクレートの中のいずれかからなる単層、または前記の中のいずれかからなる層が複数積層されてなる
ことを特徴とするチップＬＥＤ。
【請求項２】
前記シリコーン系樹脂からなる層は２層以上の層からなり、前記ＬＥＤチップに近い層が蛍光体を含む層で、その上に蛍光体を含まない層が存在している、あるいは、前記ＬＥＤチップに近い層が蛍光体を含まない層で、その上に蛍光体を含む層が存在している
ことを特徴とする請求項１記載のチップＬＥＤ。
【請求項３】
前記シリコーン系樹脂からなる層は２層以上の層からなり、前記ＬＥＤチップに近い層が黄色または緑色の蛍光体を含む層で、その上に、赤色の蛍光体を含む層が存在している
ことを特徴とする請求項１記載のチップＬＥＤ。
【請求項４】
前記シリコーン系樹脂からなる層は２層以上の層からなり、前記ＬＥＤチップに近い層がジメチルシリコーン樹脂からなる層で、その上に、フェニル系シリコーン樹脂からなる層、または変性シリコーン樹脂からなる層が存在している
ことを特徴とする請求項１記載のチップＬＥＤ。
【請求項５】
複数層存在する前記フィルム層の中に、遮光物質が含有されているフィルム層が存在する
ことを特徴とする請求項１乃至請求項４のいずれか一項に記載のチップＬＥＤ。
【請求項６】
複数層存在する前記フィルム層の中に、
偏光板層、
輝度上昇フィルム層と偏光板層とを組み合わせた層、
光拡散層と輝度上昇フィルム層と偏光板層とを組み合わせた層
のいずれかが存在する
ことを特徴とする請求項１乃至請求項４のいずれか一項に記載のチップＬＥＤ。
【請求項７】
複数層存在する前記フィルム層の中で、前記ＬＥＤチップに近い層は、４３０ｎｍ以下の近紫外および紫外線を吸収する紫外線吸収剤が添加されている層
であることを特徴とする請求項１乃至請求項４のいずれか一項に記載のチップＬＥＤ。
【請求項８】
複数層存在する前記フィルム層の中に、光拡散層が含まれている
ことを特徴とする請求項１乃至請求項４のいずれか一項に記載のチップＬＥＤ。
【手続補正２】
【補正対象書類名】明細書
【補正対象項目名】００１０
【補正方法】変更
【補正の内容】
【００１０】
本願発明は、
複数のスルーホールが所定の配列状態で形成されているガラスエポキシ基板上にＬＥＤチップをボンディングし、樹脂封止後、前記スルーホールの部分をダイシングして個々のＬＥＤに分割して製造される直方体形状のチップＬＥＤであって、
当該チップＬＥＤの樹脂封止構造が二層以上の積層構造からなり、
当該二層以上の積層構造は、前記ＬＥＤチップに接触して前記ＬＥＤチップの上側に形成されているシリコーン系樹脂からなる層と、当該シリコーン系樹脂からなる層より上側に形成されている、前記シリコーン系樹脂とは組成が異なるフィルムからなるフィルム層とを含み、
前記フィルム層が、ポリエステル（ＰＥＴ）、トリアセチルセルロース（ＴＡＣ）、ポリビニルアルコール（ＰＶＡ）、ポリエチレン、ポリスチレン、ポリエチレン、ポリプロピレン、ポリ塩化ビニル、硝酸セルロース、ポリカーボネート、ポリメチルメタアクレートの中のいずれかからなる単層、または前記の中のいずれかからなる層が複数積層されてなる
ことを特徴とするチップＬＥＤ
である。